(57)【要約】      （修正有）【課題】多泡柔軟弾性成形体の表面に表皮層を形成したクッションを製造するに当り、従来は表皮層を所要形状に成形した後に、多泡柔軟弾性成形体の液状原料を表皮層の裏側即ち内部に注入して発泡成形させることにより製造していたが、液状原料を注入して発泡させる際の圧力により変形し、また成形後の製品においては本体である成形体と表皮層の柔軟弾性の一体感が無かった。【解決手段】あらかじめ所要形状に成型した多泡成形体８とポリウレタン樹脂表皮層１０の間に介在して接着強化するためにＯＨ基を持つ多価アルコール物の被膜９を形成し、その多価アルコール物のＯＨ基と表皮層のポリウレタン樹脂のＮＣＯ基を反応させることにより接着を強化して柔軟弾性の一体感を得るものである。【選択図】    図４
2004268008.tif 000002
【特許請求の範囲】
【請求項１】
所要形状の気泡柔軟弾性樹脂成形体の表面にＯＨ基、ＣＯＯＨ基、カルボニル基、その他の多価アルコール物の結合被膜を形成し、その結合被膜を介してポリウレタン樹脂の表皮層を形成することを特徴とする気泡柔軟弾性成形体に一体型被覆を施す方法。
【発明の詳細な説明】
【０００１】
【発明の属する技術分野】
本発明は単独気泡、連続気泡を問わず、柔軟性、弾性を有する所要形状の成形体表面にポリウレタン樹脂の密着一体型表皮層を形成する方法に関するものである。
【０００２】
【従来の技術】
従来よりポリウレタン樹脂などの合成樹脂多泡柔軟弾性成形体の表面にポリウレタン樹脂の表皮層を一体形状型に形成されている成形体は主として自動車などの運輸関係機器のダッシュボード、シートなどの部分として製造使用されている。しかし、その製造方法として、あらかじめ所要形状に成形された合成樹脂の表皮層に合成樹脂多泡柔軟質の原料を注入して発泡成形させることにより製造したが、表皮層の形状を保つために成形型により支持しつつ多泡柔軟質の樹脂原料を加え、発泡させていた。従って成形型の必要により工数と原価が掛り過ぎる上に、たとえ接着介助材（プライマー）を使用したとしても接着強度は上らず、発泡による柔軟性、弾性との差違が生じて一体感は失なわれていた。
しかも、表皮層を形成するために、介助材として有機溶剤使用の材料、または水系塗材を使用すると成形体表面が有機溶剤により溶解したり、水が浸入したりして成形体表面に凹凸形状が形成され、成形体表面に侵入した有機溶剤、または水のために、表皮層の生成が不完全となり、形状不全となる欠陥を有していた。
【０００３】
【発明が解決しようとする課題】
本発明は前記の従来技術による製造工程の複雑性と製品の予定柔軟性、弾性の不確実性、一体感の欠如を解決することを特徴とするものである。
【０００４】
【課題を解決するための手段】
本発明は合成樹脂材質により所要の形状に形成された単独気泡若しくは連続気泡の柔軟弾力性を持つ成形体の表面にＯＨ基、ＣＯＯＨ基、その他の多価アルコール物を塗布などのコーティング法により結合被膜を形成し、その結合被膜を介してポリウレタン樹脂をコーティングなどにより成形体の表面に塗布して所要厚の表皮層を形成することを特徴とするものである。
【０００５】
本発明において最も特徴付けられることは気泡柔軟弾性樹脂成形体表面とポリウレタン樹脂表皮層の間に接着結合剤としてＯＨ基、ＣＯＯＨ基、その他の多価アルコール物を使用することである。
即ち、多価アルコール物の結合被膜の上に表皮層を形成するためにポリウレタンエマルジョンを塗布すると、ポリウレタン中の活性イソシアネートと結合被膜の多価アルコール物のＯＨ基が反応して架橋結合し、緻密で強固な接着力が生成される。これは成形体表面の気泡中にポリウレタンが侵入、含有されずに表皮層が形成されるため、成形体本来の柔軟性、弾性は失われず、一体感の感触と良好さは保たれ、美しい外観が形成される。
【０００６】
重要な点は成形体表面と表皮層の間に多価アルコール物結合被膜を介在させることであり、これにより多価アルコール物のＯＨ基と表皮層のポリウレタン中の活性イソシアネートにおけるＮＣＯ基が反応して弾固な架橋結合が作られることである。
これにより成形体の気泡層は侵蝕、破壊されず、表皮層を形成することができるために、当初形作られた成形体の形状は崩れず、目的の形態は確実に保持されると共に成形体と表皮層の接触一体感は失なわれず、成形体の柔軟弾性は維持され、緩衝性の低下も全く発せず、従って外部からの障害力による破損、変形は回避される。
【０００７】
なお、本発明において最も重要なるＯＨ基、ＣＯＯＨ基、カルボニル基、その他の多価アルコール物として一般的に使用できる材料としてはポリビニルアルコール、水溶性アクリルエマルジョン、水溶性酢酸ビニルエマルジョンである。
また成形体の材質としてはポリスチロール、ポリオレフィン、ポリ塩化ビニール、ポリウレタンなどの合成樹脂ならば総て適用できるが、目的としての緩衝性、弾性の機能からすれば、単独気泡、連続気泡のいずれでも気泡体であることが条件である。
しかし、成形体の材質にはＮＣＯ基を持たなくても良く、目的とする作用は結合被膜に含まれるＯＨ基と表皮層のポリウレタンのＮＣＯ基の関係により達成される。また、表皮層を形成するポリウレタン樹脂材料中にアクリル樹脂モノマーを添加して架橋させ、表皮層の物性を高めることも可能である。
さらに、結合被膜の材料は施工要求により水添加して粘度調整したり、製品の硬度、柔軟性の要求により、表皮層の材料、多価アルコール物の被膜の材料に可塑剤を添加しても、効果に影響は無く目的を達成することができる。
【０００８】
本発明の方法において、接着結合剤と表皮層のポリウレタン樹脂とによる結合反応の例を図１により説明する。
先ず熱解離作用Ａを説明すると、使用材料を構成するＯＣＨＮ、ＮＨＣＯ結合体１は２０〜１００℃の加熱により分子解離２して活性イソシアネート３を生成してブロック剤となる。
次は自己架橋作用Ｂを説明するが、活性イソシアネート３は自己架橋４により三次元網状構造５を形作る。６は架橋部位を示している。
さらに架橋改質作用Ｃを説明すると、接着結合剤中のＯＨ基は活性イソシアネート３を構成するＮＣＯ、ＯＣＮと反応して架橋構造７を形成し、接着結合剤と表皮層のポリウレタンが強固な一体化現象を生成する。
なお、Ｓは接着結合剤の被膜を示す。
【０００９】
【実施例】
本発明の方法を図２乃至図４に基づき以下説明する。
先ず、図２においてはポリウレタン樹脂材質により、表面形状を所要の凹凸形に形成した柔軟弾性な気泡成形体８を示す。
次に図３において気泡成形体８の凹凸表面にＯＨ基を持つ、ポリビニルアルコールに（ＰＶＡ）によるコーティング被膜９を形成する。さらに図４においてコーティング被膜９の上に、はさむ様にして気泡成形体８に対してポリウレタン樹脂による表皮層１０を形成して製品を完成する。
【００１０】
【発明の効果】
上記の通り、本発明は合成樹脂材質による所要形状の柔軟弾性な気泡成形体に覆う様にポリウレタン樹脂表皮層を形成するに当り、接着の仲立ち強化としてＯＨ、ＣＯＯＨ、その他の多価アルコール物の被膜を形成することにより、表皮層のポリウレタン樹脂のＮＣＯ基と結合被膜のＯＨ基を反応させ、接着強度を一層向上させると共に気泡成形体の柔軟弾性を一体感と共に保持し、良好な感触を生じ、秀れた緩衝効果を発揮することができる。
しかも、接着強度を確保することが、単に塗布技術により達成されるために、工程は簡略化して容易となり、製造技術の面からも、コスト低下の面からも多大なる効果を期待することができる。
【００１１】
【図面の簡単な説明】
【図１】本発明の方法による多価アルコール物とポリウレタンとの反応結合過程を説明する構造式図。
【図２】本発明の方法を適用する前の所要凹凸形状の柔軟弾性の気泡成形体を示す断面図。
【図３】同上の気泡成形体にＯＨ基を持った多価アルコール物の材料による被膜を形成したことを示す断面図。
【図４】同上のＯＨ基を持った多価アルコール物の材料を介してポリウレタン表皮層を形成したことを示す断面図。
Ａ・・・熱解離作用を示す模式図
Ｂ・・・自己架橋作用を示す模式図
Ｃ・・・架橋改質作用を示す模式図
１・・・ＯＣＨＮ・ＮＨＣＯ結合体
２・・・分子解離
３・・・活性イソシアネート
４・・・自己架橋
５・・・三次元網状構造
６・・・架橋部位
７・・・架橋構造
８・・・柔軟弾性な気泡成形体
９・・・コーティング被膜
１０・・・表皮層
【図１】
2004268008.tif 000003
【図２】
2004268008.tif 000004
【図３】
2004268008.tif 000005
【図４】
2004268008.tif 000006